FR 2026538 A1 19700918 FR 6943672 A 19691217 69 43672 1 2026538 Cette invention a pour objet un procédé pour réduire la perméabilité des sous-sols et présente une utilité particulière pour réduire la perméabilité des formations à porosité initiale faible. 5 II est connu de réduire la perméabilité des couches ter restres poreuses en y injectant des liquides capables de faire prise à l'état solide par réactien cMni que. C'est ainsi qu'il a été proposé d'injecter dans les sous-sols des compositions contenant du silicate de sodium et de convertir ee dernier en 10 «a gel d'acide silicique après injection. Il a été également proposé d'employer des matières résineuses synthétiques et des précurseurs de résine synthétique tels que le résorcinol, les tanins et les résines d'uréfformaldébyde qui peurent être amené» à se gélifier sur place après injection. 15 Mais ces propositions antérieures tout en étant satisfai santes peur l'imprégnation de couches terrestres de porosité modérée ou élevée présentent un certain nombre d'inconvénients quand elles sent employées peur l'imprégnation de couches terrestres ayant une structure micreporeuse. Sa pareils cas, par 20 suite de la vitesse lente d'écoulement à travers la matière ea cours d*imprégnation, l'ageat d'imprégaatioa peut s'épaissir et la gélificatien avant imprégnation est complète* Sa outre* les mortiers ou coulis appartenant à la technique antérieure tout en possédant une faible viscosité avant la gélificatien 2$ peuvent contenir des particules ou peuvent être constitués par des particules à dimensions colloïdales suffisamment grandes pour bloquer les pores de la couche de terrain et empêcher ainsi urne imprégnation adéquate. La présente invention fournit à la technique intéressée un 30 proeédé grâce auquel ces divers inconvénients peuvent être évi-. tés. Brièvement exposé, ce proeédé tire parti du fait que la cire (typiquement la cire de paraffine) tout en étant solide aux températures normales, devient rapidement fluide et pénètre dans les matériaux k pores fins quand elle est chauffée au-35 dessus de son point de fusion et peut être maintenue à l'état de fusion en appliquant de la chaleur aux couches de terrain dans lesquelles elle est en cours d'injection jusqu'à ce que le degré de pénétration désiré soit obtenu. 69 43672 2 2026538 ààmmk, la présent* invention concerne-t-elle w procédé pour réduire la perméabilité des formations de terrain on sol poreuses consistant à injecter sous pression dans la formation à traiter une cire fondue (de préférence une cire de paraffine) tout en main-5 tenant cette formation de terrain à une température supérieur* au point de fusion de la cire jusqu'à ce que la pénétration désirée soit obtenueè Le procédé tel que le préroit l'invention présente une utilité particulière pour imprégner des formations manifestant du fissurai*, 10 la par*ils cas, l*s procédés appartenant à la technique antérieur* peurent conduire à un* perte considérable de l'ag*nt d'imprégnation par suit* d* la pénétration sur d* grand** dlstano** 1* long d*s fissures, tandis qu'une pression inadéquate est *ng*ndré* pour assura? la pénétration dans 1* Matériau sntourant l*s fissur*s. Cfcrâo* 15 à l'utilisation du procédé perfectionné tel que le prévoit l'invention, les distances que parcourt l'agent d'imprégnation le long d'un* fissure peuvent être déterminées avec précision par réglljg* approprié de la température. Tout agent d'imprégnation qui prémètr* au delà de la sone seumis* au chauffage *e solidifie, *n fenant 20 un* sort* d* tampon contr* lequel la pression peut s'élever pour assnrtr la pénétration d* la cire fondu* clans la oouch* aiero-por**-se de part et d'autre de la fissure* L'exemple suivant illustre l'invention et son «od* d» mis* «a oeuvre» Z5 EXEMPLE On chauffe à 66®C et on imprègne à une pression qu#on fait »on ter graduellement jusqu'à 33,75 kg/cm2 environ un grès d* typ* dater ayant un facteur d* perméabilité initial égal à t ■ 6x10""^ m/m* avec une cire de paraffine fondue ayant un point de fusion compris 30 entre 43#3®G et 46,1°0« Après imprégnation, on refroidit ce grès et on constate qu'il a une perméabilité égale à K = 6x10"^ cm/sec. Ses échantillons de roc provenant de la face de sortie sont prélevés, broyés, pesés, puis soumis à une extraction par solvant à l'aide de toluène dans un appareil du type Soxhlet* La porosité de l'échantil-35 Ion mesurée par ce moyen est de 4,6^. Les modalités de mise en oeuvre peuvent être modifiées, sans s'écarter de l'invention, dans le domaine des équivalences techniques* 69 43672 5 2026538 BEÏEKDICiTIOHS 1. Procédé pour réduire la perméabilité de formations de sol poreuses, caractérisé en ce qu'on injecte sous pression dans la formation à traiter une cire fondue tout en maintenant cette formation à une température supérieure au point de fusion 5 de la cire jusqu'à ce que la pénétration désirée soit obtenue. 2. Procédé suivant la revendication 1, caractérisé en ee que la cire est une cire de paraffine.